РЕЖУЩИЙ ИНСТРУМЕНТ С МНОГОСЛОЙНЫМ ПОКРЫТИЕМ

Полезная модель относится к области нанесения покрытий, в частности к нанесению покрытий испарением и конденсацией в вакууме, и может быть использована в инструментальном производстве для получения износостойких покрытий на режущем инструменте.
Известен режущий инструмент (РИ) с износостойким ионо-плазменным покрытием нитрида титана TiN или карбонитрида титана TiCN, толщиной 3-8 мкм (см. Табаков В.П. Работоспособность режущего инструмента с износостойкими покрытиями на основе сложных нитридов и карбонитридов титана. Ульяновск: УлГТУ, 1998. 123 с.).
К причинам, препятствующим достижению указанного ниже технического результата при использовании известного режущего инструмента с покрытием, относится то, что в известном режущем инструменте с покрытием наносимое покрытие имеет относительно низкую твердость, уровень сжимающих напряжений и недостаточную прочность сцепления с инструментальной основой. В результате этого покрытие в большей мере подвергается износу, в нем быстро зарождаются и распространяются трещины, приводящие к разрушению покрытия, что снижает стойкость РИ с покрытием.
Наиболее близким режущим инструментом с покрытием того же назначения к заявленной полезной модели по совокупности признаков является режущий инструмент с многослойным покрытием, содержащий инструментальную основу и нанесенное на нее многослойное ионно-плазменное износостойкое покрытие, состоящее из верхнего слоя нитрида соединения титана, кремния и алюминия
TiSiAIN и нижнего слоя нитрида соединения титана и кремния TiSiN (см. Решение о выдаче патента на полезную модель №2005134099/22(038131)), принятый за прототип.
К причинам, препятствующим достижению указанного ниже технического результата при использовании известного режущего инструмента с покрытием, принятого за прототип, относится то, что в известном РИ с покрытием многослойное покрытие содержит слой TiSiN, обладающий низкой твердостью и прочностью сцепления с инструментальной основой. В результате покрытие плохо сопротивляется процессам износа и разрушения и быстро разрушается при резании. Поэтому покрытие должно состоять из верхнего слоя, обладающего максимальной твердостью, и нижнего слоя, обладающего наибольшей твердостью при максимальной прочности сцепления с инструментальной основой.
Технический результат - повышение стойкости режущего инструмента.
Указанный технический результат при осуществлении полезной модели достигается тем, что в известном режущем инструменте с покрытием в качестве нижнего слоя покрытия используют нитрид или карбонитрид соединения титана, кремния и железа при их соотношении, мас.%: титан 96,8-97,4, кремний 0,8-1,0, железо 1,8-2,2; в качестве верхнего - нитрид или карбонитрид соединения титана, кремния и алюминия при их соотношении, мас.%: титан 86,0-87,3, кремний 0,7-1,0, алюминий 12,0-13,0.
Проведенный заявителем анализ уровня техники, включающий поиск по патентным и научно-техническим источникам информации и выявление источников, содержащих сведения об аналогах заявленной полезной модели, позволил установить, что заявитель не обнаружил источник, характеризующийся признаками, тождественными всем существенным признакам заявленной полезной модели,
определенные из перечня выявленных аналогов прототипа, как наиболее близкого по совокупности признаков аналога, позволил установить совокупность существенных по отношению к усматриваемому заявителем техническому результату отличительных признаков в заявленном режущем инструменте с износостойким покрытием, изложенных в формуле изобретения.
Следовательно, заявленная полезная модель соответствует условию "новизна".
Сведения, подтверждающие возможность осуществления полезной модели с получением вышеуказанного технического результата.
Сущность полезной модели заключается в следующем. В предлагаемом режущем инструменте 1 из твердого сплава на поверхность наносят многослойное покрытие, состоящее из нижнего слоя 2, содержащего нитрид или карбонитрид соединения титана, кремния и железа; верхнего слоя 3, содержащего нитрид или карбонитрид соединения титана, кремния и алюминия.
Покрытия наносили методом КИБ (конденсацией из плазменной фазы в вакууме с ионной бомбардировкой). Предварительно очищенные от загрязнений неперетачиваемые пластины, изготовленные из твердого сплава МК8, размещали в камере установки "Булат-6Т" с установленными в ней электродуговыми испарителями, материалы катодов которых включают элементы покрытия. Нанесение покрытия на основе нитрида осуществляли в среде азота, на основе карбонитрида - в смеси азота и ацетилена.
Микротвердость покрытий определяли на микротвердомере «ПМТ-3» под нагрузкой 100 г.
Прочность сцепления покрытия с инструментальным материалом оценивали путем вдавливания алмазного индентора на твердомере ТК-2М при нагрузке 600Н. За критерий оценки адгезионно-
прочностных свойств композиции «покрытие - инструментальный материал» принят коэффициент отслоения, определяемый как отношение площади отслоения покрытия к площади отпечатка индентора.
3
Стойкостные испытания режущего инструмента проводили при продольном точении заготовок из стали 30ХГСА на токарном станке 16К20. Режимы резания: скорость резания V=180 м/мин, подача S=0,15 мм/об, глубина резания t=0,5 мм, обработка производилась без применения СОЖ. За критерий износа была принята величина фаски износа по задней поверхности: h=0,4 мм.
В таблице 1 приведены результаты испытаний РИ с полученными покрытиями.
Как видно из приведенных в табл.1 данных, стойкость пластин с многослойными покрытиями повышается в 1,3-1,5 раза по сравнению с инструментом с покрытием-прототипом.
Таким образом, изложенные сведения свидетельствуют о выполнении при использовании заявленного режущего инструмента с износостойким покрытием следующей совокупности условий:
- средство, воплощающее заявленный режущий инструмент с износостойким покрытием при его осуществлении, предназначено для использования в промышленности, а именно в области нанесения покрытий, в частности в области нанесения покрытий испарением и конденсацией в вакууме, и может быть использовано в инструментальном производстве для получения износостойких покрытий на режущем инструменте;
- для заявленного режущего инструмента с износостойким покрытием в том виде, как он охарактеризован в независимом пункте изложенной формулы полезной модели, подтверждена возможность его осуществления с помощью описанных в заявке или известных до даты приоритета средств и методов;
Таблица 1Результаты испытаний РИ с покрытием
№ пп
Материал покрытия
Химический состав слоев покрытия (соотношение металлических компонентов), % мас.
Коэффициепт отслоения
Микротвердость, ГПА
Толщина слоев покрытия, мкм
Стойкость, мин
Приме-чание
1 слой
2 слой
1 слой
2 слой
Ti
Si
Fe
Ti
Si
Al
1
2
3
4
5
6
7
8
9
10
11
12
13
14
1
TiN
-
1,16
29,2
5
-
45
Аналог
2
TiSiN-TiSiAIN
-
1,48
37,9
2,5
2,5
139
Прото-тип
3
TiSiFeN-TiSiAIN
97,1
0,9
2,0
88,8
0,9
10,3
1,14
38,7
2,5
2,5
167
-
4
TiSiFeN-TiSiAIN
97,7
0,9
1,4
86,6
0,9
12,5
1,22
39,3
2,5
2,5
179
-
5
TiSiFeN-TiSiAIN
97,1
0,9
2,0
86,6
0,9
12,5
1,14
41,1
2,5
2,5
191
-
6
TiSiFeN-TiSiAIN
96,5
0,9
2,6
86,6
0,9
12,5
1,23
39,4
2,5
2,5
173
-
7
TiSiFeN-TiSiAIN
97,1
0,9
2,0
84,7
0,9
14,4
1,14
38,9
2,5
2,5
168
-
8
TiSiFeCN-TiSiAICN
97,1
0,9
2,0
88,8
0,9
10,3
1,42
42,2
2,5
2,5
182
-
9
TiSiFeCN-TiSiAICN
97,7
0,9
1,4
86,6
0,9
12,5
1,68
42,6
2,5
2,5
199
-
10
TiSiFeCN-TiSiAICN
97,1
0,9
2,0
86,6
0,9
12,5
1,42
45,4
2,5
2,5
208
-
11
TiSiFeCN-TiSiAICN
96,5
0,9
2,6
86,6
0,9
12,5
1,71
42,8
2,5
2,5
194
-
12
TiSiFeCN-TiSiAICN
97,1
0,9
2,0
84,7
0,9
14,4
1,42
42,3
2,5
2,5
188
-
- средство, воплощающее заявленную полезную модель при ее осуществлении, способно обеспечить достижение усматриваемого заявителем технического результата.
Следовательно, заявленная полезная модель соответствует условию "промышленная применимость".